(57)【要約】【課題】建築物の床面や天井・壁面で使用できるとともに、施工厚さの調整がしやすく、作業が効率的にでき、値段的にも安価な弾性吸音性の下地調整材および仕上材並びにこれを用いた施工方法を提供すること。【解決手段】有機高分子としての、合成樹脂エマルジョンのエチレン酢酸ビニル、酢酸ビニル、アクリル、アクリルスチレンなどのエマルジョンや粉末樹脂、スチレンブタジエンなどのラテックス、ポバールなどの水溶性高分子に対し、無機質分としての炭酸カルシウム・高炉スラグ・フライアッシュ・タルク・珪砂・セメントなどを、単体で又はいずれかを組み合わせて、有機高分子含有量に対し１０％〜３００％の範囲で添加し、更に水を適宜混合することを特徴とした弾性吸音性の下地調整材および仕上材並びにこれを建築現場の床、天井、壁面等に施工することを特徴とした施工方法。【選択図】図１
2006125009.tif 000002
【特許請求の範囲】
【請求項１】
有機高分子としての、合成樹脂エマルジョンのエチレン酢酸ビニル、酢酸ビニル、アクリル、アクリルスチレンなどのエマルジョンや粉末樹脂、スチレンブタジエンなどのラテックス、ポバールなどの水溶性高分子に対し、無機質分としての炭酸カルシウム・高炉スラグ・フライアッシュ・タルク・珪砂・セメントなどを、単体で又はいずれかを組み合わせて、有機高分子含有量に対し１０％〜３００％の範囲で添加し、更に水を適宜混合することを特徴とする弾性吸音性の下地調整材および仕上材。
【請求項２】
無機質分を添加した後に、更に、メチルセルロース、減水剤、流動化剤、消泡剤等を添加したことを特徴とする請求項１に記載の弾性吸音性の下地調整材および仕上材。
【請求項３】
前記請求項１又は請求項２に記載の弾性吸音性の下地調整材および仕上材を建築物の木造床やコンクリート、モルタル床に現場で施工し、レベル調整や吸音性を付与することを特徴とする弾性吸音性の下地調整材および仕上材を用いた床の施工方法。
【請求項４】
前記請求項１又は請求項２に記載の弾性吸音性の下地調整材および仕上材を建築物の天井、壁面に現場で施工し、吸音性や耐ひび割れ性を付与することを特徴とする弾性吸音性の下地調整材および仕上材を用いた天井又は壁面の施工方法。
【発明の詳細な説明】
【技術分野】
【０００１】
本発明は弾性吸音性の下地調整材および仕上材、並びにそれを用いた施工方法に係り、より詳しくは有機高分子含有量に対し１０％〜３００％の無機質分を添加したことを特徴とする下地調整材および仕上材、並びに、この下地調整材および仕上材を用いて建築物の床、天井、壁面を施工することを特徴とする施工方法に関する。
【背景技術】
【０００２】
従来から、建築物の現場では弾性のある現場施工型のものとしてシーリング材や接着剤、弾性塗料などがあるが、いずれも部分使用的なものであるか、仕上材としての物であった。
【０００３】
また、成形品としては、遮音マットやゴムシート、発泡品などがあるが、これらのものは、現場で下地調整材として使用するには、施工性・コスト・手間の面で大きな問題が存在する。
【０００４】
また、安価な材料としてはセメント系の下地調整塗材やセルフレベリング材などもあるが、硬く弾性がないために割れやはがれの問題が発生しやすく、更に木造物に付着しにくい欠点がある。
【０００５】
更に、従来から提供されている現場施工型のシーリング材ヤ接着剤では下地調整材として使用するには高価であり、大面積を施工するにも作業性が悪すぎるという問題点がある。弾性塗料も下地調整材として使用するには高価であり、厚塗りすることもできない。安価な材料としてはセメント系の下地調整塗材やセルフレベリング材などもあるが、硬く弾性がないために割れやはがれの問題が発生しやすく更に木造物に付着しにくい欠点がある。
【０００６】
また、成形品は当然のことながらサイズが決まっていることから施工厚さが均一でない現場で使用するには厚さの調整をする手間がかかりかえって作業効率が低下すると言う問題点があった。
【発明の開示】
【発明が解決しようとする課題】
【０００７】
そこで、本発明は建築物の床面や天井・壁面で使用できる、施工厚さの調整がしやすく、作業が効率的にでき、値段的にも安価な弾性吸音性の下地調整材および仕上材を提供するとともにこれを用いた、建築物の床、天井、壁面等の施工方法を提供することを課題としている。
【課題を解決するための手段】
【０００８】
前述したように、従来から提供されている現場施工型のシーリング材ヤ接着剤では下地調整材として使用するには高価であり、大面積を施工するにも作業性が悪すぎると言う問題点を有している。弾性塗料も下地調整材として使用するには高価であり、厚塗りすることができないと言う問題点を有している。安価な材料としてはセメント系の下地調整塗材やセルフレベリング材などもあるが、硬化体が硬く、弾性がないために割れやはがれの問題が発生しやすく、木造物に付着しにくいという問題点を有している。また、成形品は当然のことながらサイズが決まっていることから施工厚さが均一でない現場で使用するには厚さの調整をする手間がかかりかえって作業効率が低下すると言う問題点があった。
【０００９】
そこで、本発明者らは、これらの問題点を解決可能な弾性吸音性の下地調整材および仕上材の開発について試行錯誤を繰り返した結果、従来の問題点を有効に解決可能な弾性吸音性の下地調整材および仕上材を開発するに至った。
【００１０】
即ち、本発明の弾性吸音性の下地調整材および仕上材は、有機高分子としての、合成樹脂エマルジョンのエチレン酢酸ビニル、酢酸ビニル、アクリル、アクリルスチレンなどのエマルジョンや粉末樹脂、スチレンブタジエンなどのラテックス、ポバールなどの水溶性高分子に対し、無機質分としての炭酸カルシウム・高炉スラグ・フライアッシュ・タルク・珪砂・セメントなどを、単体で又はいずれかを組み合わせて、有機高分子含有量に対し１０％〜３００％の範囲で添加し、更に水を適宜混合することを特徴としている。
【００１１】
また、本発明の施工方法は、この弾性吸音性の下地調整材および仕上材を建築物の床に現場で施工し、レベル調整や吸音性を付与することを特徴としている。
【００１２】
更に本発明の施工方法は、この弾性吸音性の下地調整材および仕上材を建築物の天井・壁面に現場で施工し、吸音性や耐ひび割れ性を付与することも特徴としている。
【発明の効果】
【００１３】
本発明の弾性吸音性の下地調整材および仕上材では、有機高分子として、合成樹脂エマルジョンのエチレン酢酸ビニル、酢酸ビニル、アクリル、アクリルスチレンなどのエマルジョンや粉末樹脂、スチレンブタジエンなどのラテックス、ポバールなどの水溶性高分子を使用しているために、弾性吸音性を得ることができる。
【００１４】
また、有機高分子含有量に対して、無機質分として炭酸カルシウム・高炉スラグ・フライアッシュ・タルク・珪砂・セメントなどを、単体又は混ぜ合わせて、１０％〜３００％の範囲で添加し、更に水を適宜混合することを特徴としているために、作業性や価格を低減することができるとともに、適切な作業性を得ることができる。
【００１５】
そのため、本発明の弾性吸音性の下地調整材および仕上材では、建築物の内部で使用できるとともに、施工厚さの調整がしやすく、作業が効率的にでき、値段的にも安価にすることが可能である。
【発明を実施するための最良の形態】
【００１６】
本発明の弾性吸音性の下地調整材および仕上材では、有機高分子として、合成樹脂エマルジョンのエチレン酢酸ビニル、酢酸ビニル、アクリル、アクリルスチレンなどのエマルジョンや粉末樹脂、スチレンブタジエンなどのラテックス、ポバールなどの水溶性高分子を使用し、この有機高分子に対して、無機質分として炭酸カルシウム・高炉スラグ・フライアッシュ・珪砂・セメントなどを、単体で、又はいずれかを組み合わせて、有機高分子含有量に対し１０％〜３００％の範囲で添加し、適切な作業性を得るために水を適宜混合する。
【００１７】
ここで、本発明における有機高分子としては、合成樹脂エマルジョンのエチレン酢酸ビニル、酢酸ビニル、アクリル、アクリルスチレンなどのエマルジョンや粉末樹脂、スチレンブタジエンなどのラテックス、ポバールなどの水溶性高分子が使用可能であるが、硬化時の芯乾き性や値段などから、エチレン酢酸ビニル、酢酸ビニル、スチレンブタジエンラテックスが好ましい。また、保存安定性に問題が無ければ、単体またはいずれかを組み合わせて使用しても良い。
【００１８】
また、無機質分としては、比較的安価な炭酸カルシウム・高炉スラグ・フライアッシュ・タルク・珪砂・セメントが使用可能であり、セメントとしては、普通、早強および超早強などの各種ポルトランドセメントや、中庸熱セメント、白色セメント、アルミナセメント、並びに特殊セメントを使用しても良い。
【００１９】
更に、無機質分としては、有機高分子含有量に対し１０％〜３００％の範囲で添加し、適切な作業性を得るために水を適宜混合することが可能である。無機質分の有機高分子含有量に対する添加量は５０％〜２００％の範囲が作業性の面で好ましい。
【００２０】
更にまた、無機質分を混合した後に、メチルセルロース、減水剤、流動化剤、消泡剤等を添加してもよく、これにより作業性や仕上げ製を改善することができる。
【００２１】
次に、本発明の施工方法では、前述した弾性吸音性の下地調整材および仕上材を、建築物の木造床やコンクリート、モルタル床、天井、壁面に現場で施工し、吸音性や耐ひび割れ性を付与することによりなる。
【実施例１】
【００２２】
本発明の弾性吸音性の下地調整材および仕上材の実施例について説明すると、図１及び図２は、本実施例の弾性吸音性の下地調整材および仕上材についての作業性、レベル調整、及び弾性を試験した結果を示す表であり、有機高分子と無機質分の種類及び配合値を１３パターンに分けている。
【００２３】
即ち、図１はパターン１からパターン７の試験結果を示しており、パターン１〜７は有機高分子としてエチレン酢酸ビニルを用い、これに無機質分等を添加した場合である。そして、パターン１では炭酸カルシウムを５０％配合した場合、パターン２では炭酸カルシウム７５％及び水１０％を配合した場合、パターン３では、炭酸カルシウム１００％、水１０％を配合した場合、パターン４では、炭酸カルシウム６５％、セメント１０％、水１０％を配合した場合、パターン５ではフライアッシュ７５％、水１０％を配合した場合、パターン６では高炉スラグ７５％、水１０％を配合した場合、パターン７では珪砂７５％、水１０％を配合した場合の試験結果を示しており、いずれの場合も、作業性、レベル調整、弾性ともに良好な結果となった。
【００２４】
次に、図２はパターン８からパターン１３の試験結果を示しており、このパターン８からパターン１３では、有機高分子を異なったものにしている。即ち、パターン８では、有機高分子として酢酸ビニルを用いて、これに無機質分としてのフライアッシュ７５％、水１０％を添加した場合、パターン９では有機高分子として粉末エチレン酢酸ビニルを６０％用いて、これに無機質分としてのフライアッシュを７５％、水を５５％添加した用いた場合、パターン１０は有機高分子としてアクリルを用いてこれに無機質分としてのフライアッシュを７５％添加した場合、パターン１１は有機高分子としてアクリルスチレンを用いて、これに無機質分としてのフライアッシュを７５％添加した場合、パターン１２は有機高分子としてスチレンブタジエンラバーを用いてこれに無機質分としてフライアッシュを７５％添加した場合、パターン１３は有機高分子としてポバールを用いて、これに無機質分としてフライアッシュ７５％、水５５％を添加した場合であって、いずれの場合も、作業性、レベル調整、弾性ともに良好であった。
【産業上の利用可能性】
【００２５】
本発明の弾性吸音性の下地調整材および仕上材は、有機高分子としての合成樹脂エマルジョンのエチレン酢酸ビニル、酢酸ビニル、アクリル、アクリルスチレンなどのエマルジョンや粉末樹脂、スチレンブタジエンなどのラテックス、ポバールなどの水溶性高分子に対し、無機質分としての炭酸カルシウム・高炉スラグ・フライアッシュ・タルク・珪砂・セメントなどを、単体で又はいずれかを組み合わせて、有機高分子含有量に対し１０％〜３００％の範囲で添加し、更に水を適宜混合して製造することにより、建築物の床面や天井・壁面に使用可能であるとともに、施工厚さの調整がしやすく、作業が効率的にでき、値段的にも安価なものにすることができるため、弾性吸音性の下地調整材および仕上材の全般に適用可能である。
【図面の簡単な説明】
【００２６】
【図１】本発明の弾性吸音性の下地調整材および仕上材の試験結果を示す表である。
【図２】本発明の弾性吸音性の下地調整材および仕上材の試験結果を示す表である。
【図１】
2006125009.tif 000003
【図２】
2006125009.tif 000004